ТРУБНОЕ СОЕДИНЕНИЕ С КЛИНОВИДНОЙ РЕЗЬБОЙ С ПОВЕРХНОСТНЫМ ПОКРЫТИЕМ

1. Резьбовое соединение для труб, содержащее
ниппель, имеющий наружную резьбу, и муфту, имеющую внутреннюю резьбу, совместимую с наружной резьбой ниппеля, причем наружная и внутренняя резьба имеет форму профиля типа «ласточкин хвост» с закладными и опорными сторонами, а также плоскими впадинами и вершинами, причем витки внутренней резьбы расширяются в одном направлении на муфте, а витки наружной резьбы расширяются в другом направлении на ниппеле таким образом, что впадины, вершины и боковые стороны резьбы двигаются вместе и образуют уплотнения, препятствующие вытеканию потока текущей среды между ними;
фторполимерное покрытие, нанесенное на отдельные участки внутренней и наружной резьбы; и
смоляное покрытие, нанесенное на участки внутренней и наружной резьбы, не имеющие фторполимерного покрытия;
в котором фторполимерное покрытие и смоляное покрытие совместно образуют слой равномерной толщины по всей поверхности внутренней и наружной резьбы.
2. Резьбовое соединение по п.1, в котором фторполимерное покрытие нанесено на вершины резьбы и центральные области впадин внутренней и наружной резьбы.
3. Резьбовое соединение по п.1, в котором фторполимерное покрытие содержит смесь около 20-40 весовых процентов политетрафторэтилена и около 40-60 весовых процентов эпоксидной смолы.
4. Резьбовое соединение по п.1, в котором на всю поверхность внутренней и наружной резьбы перед нанесением фторполимерного покрытия нанесено химическое покрытие.
5. Резьбовое соединение по п.4, в котором химическое покрытие выбрано из группы, состоящей из фосфатного покрытия, оксалатного покрытия и боратного покрытия.
6. Резьбовое соединение по п.1, в котором вся поверхность внутренней и наружной резьбы для нанесения фторполимерного покрытия является механически обработанной.
7. Резьбовое соединение по п.1, в котором фторполимерное покрытие имеет радиальную толщину в диапазоне от 10 до 40 микрометров.
8. Резьбовое соединение по п.1, в котором смоляное покрытие имеет толщину в диапазоне от 10 до 40 микрометров.
9. Резьбовое соединение по п.1, в котором фторполимерное покрытие содержит полифтортетраэтилен.
10. Резьбовое соединение по п.1, в котором смоляное покрытие имеет свойство не прикрепляться к фторполимерному покрытию.
11. Способ улучшения качества резьбовых поверхностей трубного соединения, содержащий следующие этапы:
обеспечение ниппеля с наружной клиновидной резьбой и муфты с внутренней клиновидной резьбой, совместимой с наружной клиновидной резьбой ниппеля, причем внутренняя и наружная клиновидная резьба имеет форму профиля типа "ласточкин хвост";
осуществление поверхностной обработки всей поверхности внутренней и наружной клиновидной резьбы;
нанесение фторполимерного покрытия на отдельные участки внутренней и наружной клиновидной резьбы, и затем
нанесение на всю резьбовую поверхность внутренней и наружной клиновидной резьбы смоляного покрытия, прикрепляющегося к участкам, не имеющим фторполимерного покрытия.
12. Способ по п.11, в котором поверхностная обработка включает в себя нанесение химического покрытия, выбранного из группы, состоящей из фосфатного покрытия, оксалатного покрытия и боратного покрытия.
13. Способ по п.11, в котором поверхностная обработка представляет собой механическую обработку.
14. Способ по п.11, дополнительно включающий в себя нанесение фторполимерного покрытия на вершины резьбы и центральные области впадин внутренней и наружной резьбы.
15. Способ по п.11, в котором фторполимерное покрытие и смоляное покрытие наносят с образованием единого слоя равномерной толщины по всей поверхности внутренней и наружной резьбы.
16. Способ по п.11, дополнительно включающий в себя обеспечение перед нанесением фторполимерного покрытия шероховатости поверхности внутренней и наружной резьбы в диапазоне от 2 до 6 микрометров.
17. Способ по п.11, дополнительно включающий в себя сушку смоляного покрытия с помощью тепловой обработки после его нанесения на внутреннюю и наружную резьбу.
18. Способ по п.11, дополнительно включающий в себя использование для нанесения фторполимерного покрытия смеси растворителя с фторполимерным покрытием.
19. Способ по п.18, в котором используют растворитель, содержащий 2-метокси-1-метил-этилацетат и ксилен.
20. Способ по п.18, в котором используют смесь, содержащую около 20-40 весовых процентов фторполимерного покрытия и около 60-70 весовых процентов растворителя.
21. Способ по п.11, в котором используют смоляное покрытие, имеющее свойство не прикрепляться к фторполимерному покрытию.